(57)【要約】【課題】  本発明は、高い導電性を保持することができ、生体電極などのセンサにも適用することが可能な導電性繊維構造物を提供する。【解決手段】  本発明の導電性繊維構造物は、チオフェン系化合物を含有する導電性高分子化合物が、繊維構造物を構成する単繊維の表面および／または単繊維の内部の繊維間隙で連続層を形成して担持されていることを特徴とするものである。【選択図】  なし【特許請求の範囲】
【請求項１】
チオフェン系化合物を含有する導電性高分子化合物が、繊維構造物を構成する単繊維の表面および／または単繊維内部で連続層を形成して担持されていることを特徴とする導電性繊維構造物。
【請求項２】
繊維構造物が、カルボン酸基および／またはスルホン酸基を繊維表面に有する繊維で構成されていることを特徴とする請求項1記載の導電性繊維構造物。
【請求項３】
導電性高分子化合物が、前記導電性高分子化合物の前駆体モノマーから構成されてなることを特徴とする請求項1または２記載の導電性繊維構造物。
【発明の詳細な説明】
【技術分野】
【０００１】
本発明は、繊維改質により導電性高分子化合物が担持されてなる導電性繊維構造物に関するものである。さらに詳しくは、本発明は、高い導電性を保持することができ、特に生体センサにも適用が可能な導電性繊維構造物に関するものである。
【背景技術】
【０００２】
昨今、導電性のある繊維を用いた生体センサが注目を集めている。これまで、金属を含む導電性繊維を用いて、人体から生体情報を電気信号によって収集し、測定を可能としてきた。しかしながら、これらは人体に導電性繊維が接触することから、金属アレルギーによるかぶれなどが懸念されるため、金属を用いた導電性繊維は使用できない他、導電性高分子化合物による導電性繊維では、導電性の低さが課題とされている。
【０００３】
従来、繊維やフィルム等の表面にピロールを重合させて被膜を形成し、導電性を得る方法が提案されている。
【０００４】
具体的に、ボビンに巻きつけた繊維基材を、ピロール（導電性高分子形成モノマー）と塩化第二鉄（酸化剤）とを含む処理液中に浸漬し、処理液中のモノマーが消失するか酸化剤の能力が消失するまで、処理液を循環させる方法が提案されている（特許文献１参照。）。
【０００５】
また、短繊維を含む処理液中において、化学酸化重合剤（塩化第二鉄）を触媒として、所望により添加されたドーパントおよび表面張力低下剤と共にピロールの重合反応を進行させる方法が提案されている（特許文献１参照。）。
【０００６】
しかしながら、これらピロールモノマーの重合被覆層を形成する方法によって製造された導電性繊維素材には、ピロール自身の導電性が低いという課題がある。
【０００７】
一方、チオフェン系の導電性高分子化合物であるポリ（３，４−エチレンジオキシチオフェン）（ＰＥＤＯＴ）に、ドーパントとして少なくともポリスチレンスルホン酸（ＰＳＳ）を含み、水酸基を含んでなる高分子化合物が少なくともビニルアルコールユニットを主成分とし、重量平均分子量が、１０，０００以上１，０００，０００以下である高分子化合物を含む、導電性高分子繊維が提案されている（特許文献３参照。）。この提案は、金属を用いない導電性繊維の使用であり、繊維で構成されていることから金属アレルギーの心配がなく、通気性もよくかぶれなどの心配もないという特徴がある。
【０００８】
しかしながら、チオフェン系の導電性高分子化合物のような導電性樹脂が繊維内部に含有された導電性繊維では、やはり繊維内部で連続層を形成しにくく、生体情報を取得するには好適な導電性を有していないという課題がある。
【先行技術文献】
【特許文献】
【０００９】
【特許文献１】特許第２９８６８５７号公報
【特許文献２】特許第３２８４７０５号公報
【特許文献３】特開２０１０−１９６１９０号公報
【発明の概要】
【発明が解決しようとする課題】
【００１０】
そこで、本発明の目的は、実用的な導電性繊維構造物を創出するため、高い導電性を保持することができ、生体電極などのセンサにも適用が可能な導電性繊維構造物を提供することにある。
【課題を解決するための手段】
【００１１】
本発明は、上述した課題を解決し目的を達成せんとするものであって、本発明の導電性繊維構造物は、チオフェン系化合物を含有する導電性高分子化合物が、繊維構造物を構成する単繊維の表面および／または単繊維内部で連続層を形成して担持されていることを特徴とする導電性繊維構造物である。
【００１２】
本発明の導電性繊維構造物の好ましい態様によれば、前記の繊維構造物は、カルボン酸基および／またはスルホン酸基を繊維表面に有する繊維で構成されていることである。
【００１３】
本発明の導電性繊維構造物の好ましい態様によれば、前記の導電性高分子化合物は、前記の導電性高分子化合物の前駆体モノマーから構成されてなることである。
【発明の効果】
【００１４】
本発明によれば、チオフェン系化合物を含有する導電性高分子化合物が、繊維構造物を構成する単繊維の表面および／または単繊維内部で連続層を形成することにより、高い導電性を示す導電性繊維構造物が得られる。
【００１５】
また、テキスタイルを基材とした高度な導電性を有し、かつ良好な風合いが得られるため、従来の導電性素材では展開が困難であったウェアラブルなセンサリング素材として、特に生体信号のセンサリングのための用途に好適に用いることができる。
【発明を実施するための形態】
【００１６】
次に、本発明にかかる導電性繊維構造物について詳細に説明する。
【００１７】
本発明の導電性繊維構造物は、チオフェン系化合物を含有する導電性高分子化合物が、繊維構造物を構成する単繊維の表面および／または単繊維内部で連続層を形成して担持されていることを特徴とする導電性繊維構造物である。
【００１８】
本発明の導電性繊維構造物の好ましい形態は、チオフェン系化合物を含有する導電性高分子化合物が、繊維構造物を構成する単繊維の表面および／または繊維構造物の内部で連続層を形成して担持されている。
【００１９】
チオフェン系化合物を含有する導電性高分子化合物とは、この導電性高分子化合物の一部にチオフェン系化合物が含有されている化合物であり、例えば、ポリチオフェン、ポリ（３−メチルチオフェン）、ポリ（３−エチルチオフェン）、ポリ（３−ドデシルチオフェン）などのポリ（３−アルキルチオフェン）；ポリ（３、４−ジメチルチオフェン）、ポリ（３−メチル−４−ドデシルチオフェン）などのポリ（３、４−ジアルキルチオフェン）；ポリ（３−ヒドロキシチオフェン）、ポリ（３−メトキシチオフェン）などのポリ（３−アルコキシチオフェン）；ポリ（３，４−ジメチルチオフェン）、ポリ（３，４−ジブチルチオフェン）などのポリ（３，４−ジアルキルチオフェン）；ポリ（３−カルボキシチオフェン）；ポリ（３−ブロモチオフェン）、ポリ（３−クロロチオフェン）等のポリ（３−ハロゲン化チオフェン）；ポリ（３，４−エチレンジオキシチオフェン）等のチオフェン系高分子化合物やこれらの共重合体などが挙げられる。中でも、特にポリ（３，４−エチレンジオキシチオフェン）が最も好ましく用いられる。
【００２０】
また、導電性高分子化合物の分子量は、好ましくは１０００〜１００００である。
【００２１】
また、上記のポリ（３，４−エチレンジオキシチオフェン）ポリスチレンスルホン酸の化合物（ドーパント体）の市販品として、信越ポリマー（株）の“ＳＥＰＬＥＧＹＤＡ”（登録商標）が挙げられる。
【００２２】
導電性高分子化合物は、ドーパントとともに使用することにより、導電性が向上する。導電性高分子化合物と併用されるドーパントとしては、塩化物イオンや臭化物イオンなどのハロゲン化物イオン、過塩素酸イオン、テトラフルオロ硼酸イオン、六フッ化ヒ酸イオン、硫酸イオン、硝酸イオン、チオシアン酸イオン、六フッ化ケイ酸イオン、燐酸イオン、フェニル燐酸イオンおよび六フッ化燐酸イオンなどの燐酸系イオン、トリフルオロ酢酸イオン、トシレートイオン、エチルベンゼンスルホン酸イオンおよびドデシルベンゼンスルホン酸イオンなどのアルキルベンゼンスルホン酸イオン、メチルスルホン酸イオンやエチルスルホン酸イオンなどのアルキルスルホン酸イオン、ポリアクリル酸イオン、ポリビニルスルホン酸イオン、ポリスチレンスルホン酸イオンおよびポリ（２−アクリルアミド−２−メチルプロパンスルホン酸）イオンなどの高分子イオンのうち、少なくとも一種のイオンが使用される。ドーパントの添加量は、導電性に効果を与える量であれば特に制限されるものではない。
【００２３】
導電性高分子化合物としては、中でも、ポリ３、４−エチレンジオキシチオフェン（ＰＥＤＯＴ）が樹脂化させやすく、導電性樹脂として好ましく用いられる。更に、チオフェン系導電性高分子化合物のＰＥＤＯＴに、ポリスチレンスルホン酸（ポリ４−スチレンサルフォネート；ＰＳＳ）をドープしたＰＥＤＯＴ／ＰＳＳが、安全性と加工性の観点から特に好適である。導電性の向上と安定化の観点から、導電性高分子化合物を含んだ繊維構造物に、グリセロールや生理食塩水などを付与することも好適に利用することができる。
【００２４】
本発明でいう単繊維の表面および／または繊維構造物の内部とは、繊維表面および繊維構造物の内部の一部もしくは全体であって、その面積や繊維の深さ方向を限定しない。
【００２５】
本発明における導電性高分子化合物の量は繊維構造物に対し、０．１ｏｗｆ％〜１０ｏｗｆ％程度が好ましく、より好ましくは２ｏｗｆ％〜５ｏｗｆ％である。導電性高分子化合物の量が０．１ｏｗｆ％未満では十分な導電性が発現しない傾向があり、１０ｏｗｆ％を超えて使用しても導電性が大きくは向上しない。
【００２６】
本発明でいう連続層とは、導電性樹脂が分子内もしくは分子間を限定せず、少なからず繊維長に即して縦方向に導電性の繋がりを維持していることを意味している。
【００２７】
本発明でいうカルボン酸基および／またはスルホン酸基とは、繊維表面にカルボン酸基またはスルホン酸基を有するものであり、それらを有するビニル系単量体の単独重合体やその単量体と他のビニル系単量体との共重合体などを採用することができる。
【００２８】
カルボン酸基および／またはスルホン酸基は、いずれか１種類でも独立して繊維上に存在していればよく、２種類両方が存在することも許容される。また、好ましい存在量は、モノマー１当量に対して５０〜１００等量ある。
【００２９】
スルホン酸基を有するビニル系単量体としては、ビニルスルホン酸、ｐ−スチレンスルホン酸、２−（アクリロイルアミノ）−２−メチル−１−プロパンスルホン酸およびメタクリルスルホン酸などの不飽和炭化水素スルホン酸、およびこれらの塩類などを挙げることができる。
【００３０】
また、共重合する場合に用い得るその他のビニル系単量体としては、スチレン、エチレン、プロピレン、塩化ビニル、酢酸ビニル、ブタジエン、アクリロニトリルおよびメタクリル酸メチルなどのメタクリル酸エステルなどが挙げられる。
【００３１】
本発明の導電性繊維構造物において、繊維構造物を構成する繊維の形態は、モノフィラメント糸およびマルチフィラメント糸のいずれでもかまわず、繊維の断面形状については、丸断面、三角断面、その他、異形度が高い異形断面等の形状が挙げられる。
【００３２】
本発明の導電性繊維構造物では、繊維構造物のマルチフィラメントを構成する単繊維の繊度が均一で細繊度で繊維径が１０ｄｔｅｘ〜０．１ｄｔｅｘであることが好ましい。
【００３３】
導電性繊維構造物の形態としては、メッシュ、抄紙、織物、編物、不織布、リボンおよび紐などが挙げられるが、使用目的に応じた形態が選択される。
【００３４】
本発明の導電性繊維構造物を生体電極として利用する場合、肌面への密着性と追随性の観点や、フレキシブルでソフトな風合い、肌面の汗によるムレやカブレの抑制のためには高い通気性が要求されることから、導電性繊維構造物の形態は、織物、編物および不織布の形状が好ましい。
【００３５】
また、本発明の導電性繊維構造物の厚みは、０．２ｍｍ以上２．０ｍｍ以下であることが好ましい。厚みが０．２ｍｍ未満では、生地が薄過ぎるため実質目付けが小さくなり、導電性高分子の含浸量が少なくなる。また、厚みが２．０ｍｍを超えると、厚過ぎて着用感が劣る原因となる。厚みは、より好ましくは０．３ｍｍ以上１．５ｍｍ以下である。また、導電性繊維構造物の大きさは、信号が検出できれば特に規定されないが、タテとヨコがそれぞれ２ｃｍ以上、２０ｃｍ以下であることが好ましい。大きさが２ｃｍ未満になると、導電性繊維構造物の面積が小さ過ぎるため、動作や運動時に電極がずれ易く、ノイズを拾い易くなる。また大きさが２０ｃｍを超えると、実質信号検出に必要のない大きさであると共に、導電性繊維構造物の面積が大き過ぎて着用感が劣る原因となる。大きさは、より好ましくは、タテとヨコがぞれぞれ２．５ｃｍ以上と１８ｃｍ以下である。
【００３６】
繊維構造物を構成する繊維の材料であるポリマーは、既知の方法で繊維化できるポリマーであり、例えば、ポリエチレンやポリプロピレンなどを主成分とするポリオレフィン系繊維、レーヨンやアセテート等の化学繊維用繊維およびポリエステルやナイロン等の合成繊維用ポリマー等が挙げられる。中でも、ナイロンからなる繊維が特に好ましく例示される。
【００３７】
本発明においてナイロンからなる繊維が好適である理由は、最初に前処理として、繊維素材にドーパントを付与する際に、ナイロンからなる繊維のもつ官能基に対して繊維の表面および／または繊維構造物の内部にカルボキシ基やスルホニル基を有する官能基が固着し、ドーパントが相互作用することで強固な結合を形成するためであると推定される。
【００３８】
即ち、ドーパントとの結合および繊維自体との結合という現象が、本発明の表面処理において進行する結果、ドーパントの前処理を行う場合、前処理をしない場合に比べて導電性が向上すると推定されるのである。
【００３９】
本発明の導電性繊維構造物は、次に記載する方法で得ることができる。
【００４０】
カルボン酸基および／またはスルホン酸基を繊維表面にもつ繊維に対して、パディング方式、スプレー方式、浸漬・遠心脱水方式、あるいはコーティング方式などにより、導電性高分子化合物の前駆体モノマーを繊維上に付与し、重合温度に加熱することにより反応が進行し、重合させることにより、導電性高分子化合物を、繊維構造物を構成する単繊維の表面および／または単繊維内部で連続層を形成して担持させることができる。
【００４１】
特に、薬剤を繊維に均一に付与することができるという観点から、本発明ではパディング方式が好ましく用いられる。
【００４２】
本発明でいう導電性高分子化合物の前駆体モノマーとは、化学酸化重合するπ共役系導電性高分子化合物であって、分子内にπ共役系を有し、適正な酸化剤の作用によって高分子化した際にも、その主鎖にπ共役系が形成されるものである。
【００４３】
前駆体モノマーの使用量は、上記のカルボン酸／スルホン酸１モルに対し、０．０１〜１当量の範囲であることが好ましく、より好ましくは０．１〜０．５当量の範囲である。
【００４４】
上記の方法で用いられる溶媒は水系溶媒であり、特に好ましくは水である。メタノール、エタノール、２−プロパノールおよび１−プロパノールなどのアルコールや、アセトン、およびアセトニトリルなどの水溶性の溶媒を、水に添加して用いることもできる。
【００４５】
本発明において、重合反応を行う際の酸化剤としては、ペルオキソ二硫酸、ペルオキソ二硫酸ナトリウム、ペルオキソ二硫酸カリウム、ペルオキソ二硫酸アンモニウム、無機酸化第二鉄塩、有機酸化第二鉄塩、過酸化水素、過マンガン酸カリウム、二クロム酸カリウム、過ホウ酸アルカリ塩、および銅塩などが挙げられる。これらのうち、ペルオキソ二硫酸、ペルオキソ二硫酸ナトリウム、ペルオキソ二硫酸カリウムおよびペルオキソ二硫酸アンモニウムが最も好適である。
【００４６】
さらに、酸化剤として、必要に応じて触媒量の金属イオン、例えば、鉄、コバルト、ニッケル、モリブデンおよびバナジウムイオンなどを添加することができる。酸化剤の使用量は、上記のチオフェン１モル当たり、１から５当量の範囲が好ましく、より好ましくは２〜４当量の範囲である。
【００４７】
本発明においては、重合時におけるｐＨは比較的低いことが好ましく、通常、ｐＨは１．５以下とされる。上記の酸化剤の中で、ペルオキソ二硫酸を選択した場合には、これを反応系に加えると、通常、ｐＨが１．５以下となるので好適である。反応系には、必要に応じて酸を加えることによりｐＨを調整することができる。
【００４８】
重合温度は、比較的低温とすることにより、重合速度が遅くなり多くの重合体が複合される。しかしながら、重合速度が遅くなりすぎると、重合体が効率よく複合されない。そのため、重合温度は０〜１００℃であり、副反応を抑制する観点から、好ましくは０〜５０℃であり、さらに好ましくは０〜３０℃である。
【００４９】
また、重合反応を行う時間は、酸化剤の種類、量、重合温度および反応液のｐＨなどに依存して１〜１００時間であり得る。重合反応を行う時間は、好ましくは１０〜４０時間である。
【００５０】
本発明によれば、チオフェン系化合物を含有する導電性高分子化合物が、繊維構造物を構成する単繊維の表面および／または単繊維の内部で連続層を形成することにより、高い導電性を示す導電性繊維構造物が得られる。
【００５１】
また、テキスタイルを基材とした高度な導電性を有し、かつ良好な風合いが得られるため、従来の導電性素材では展開が困難であったウェアラブルなセンサリング素材として、特に生体信号のセンサリングのための用途に好適に用いることができる。
【００５２】
本発明の導電性繊維構造物は優れた導電性を示すので、センサーや電磁波シールド剤、電子材料、帯電材、除電材、およびブラシなどの用途に用いることができる。また、車両用部品として、車両の座席に用いられる織物や編物中に設置することができる。
【実施例】
【００５３】
次に、実施例により本発明の導電性繊維構造物について詳細に説明する。実施例および比較例における測定値は、次の方法で得たものである。
【００５４】
（１）表面抵抗値：
１０ｃｍ×１０ｃｍの電極を試験片として、高質発泡スチロールの上に乗せ、表面抵抗値（Ω）を、抵抗計（三菱アナリテック社製四探針抵抗計Ｌｏｒｅｓｔａ−ＡＸ  ＭＣＰ−Ｔ３７０）を用いて測定した。
【００５５】
[実施例１]
７７Ｔ-１２Ｆのナイロン６ジャージー（（株）色染社  テスト用品番  ９０６０の編物）を用いた。この編物を５０ｍＬ三角フラスコに入れ、導電性樹脂モノマーとして３,４-エチレンジオキシチオフェン（ＥＤＯＴ）を２０ｇ／Ｌを用い、重合開始剤として過硫酸アンモニウム（ＡＰＳ）を３ｇ／Ｌと混合し、２０℃の温度で、浴比１：２０の条件で２４時間攪拌を行い、反応後、布帛（編物）をイソプロピルアルコール（ＩＰＡ）で洗浄し、導電性繊維構造物を得た。この導電性繊維は、単繊維の表面で導電性樹脂の連続層を形成しており、表面抵抗値２６９Ωを示した。得られた導電性繊維構造物の特性を、表１に示す。
【００５６】
[実施例２]
重合開始剤として過硫酸アンモニウム（ＡＰＳ）を使用せず、過硫酸カリウム（ＫＰＳ）に変更したこと以外は、実施例１と同じ処理を行って導電性繊維構造物を製造した。この導電性繊維は、単繊維の表面で導電性樹脂の連続層を形成しており、表面抵抗値３９１Ωを示した。得られた導電性繊維構造物の特性を、表１に示す。
【００５７】
[実施例３]
繊維構造物の浴中処理（前処理）として、編物をポリスチレンスルホン酸（ＰＳＳ）と混合し、浴比１：３０に調整した後、１００℃の温度で３０分間の処理を行い、６０℃の温度で湯洗いし、水洗いした。編物に前処理をしたこと以外は、実施例１と同じ処理を行って導電性繊維構造物を製造した。この導電性繊維は、単繊維の表面および単繊維内部で導電性樹脂の連続層を形成しており、表面抵抗値４２Ωを示した。得られた導電性繊維構造物の特性を、表１に示す。
【００５８】
[実施例４]
重合開始剤として過硫酸アンモニウム（ＡＰＳ）を使用せず、過硫酸カリウム（ＫＰＳ）に変更したこと以外は、実施例３と同じ処理を行って導電性繊維構造物を製造した。この導電性繊維は、単繊維の表面および単繊維内部で導電性樹脂の連続層を形成しており、表面抵抗値５２Ωを示した。得られた導電性繊維構造物の特性を、表1に示す。
【００５９】
[実施例５]
繊維構造物の浴中処理（前処理）として、編物をポリアクリル酸と過酸化アンモニウム（ＡＰＳ）と混合し、浴比１：３０に調整した後、１００℃の温度で３０分間の処理を行い、６０℃の温度で湯洗いし、水洗いした。編物に前処理をしたこと以外は、実施例１と同じ処理を行って導電性繊維構造物を製造した。この導電性繊維は、単繊維の表面および単繊維内部で導電性樹脂の連続層を形成しており、表面抵抗値１２６Ωを示した。得られた導電性繊維構造物の特性を、表１に示す。
⇒承知しました。
【００６０】
[実施例６]
７７Ｔ-１２Ｆのナイロン６単独糸を使用せず、８４Ｔ-７２Ｆのポリエステルフィラメント糸に変更したこと以外は、実施例１と同じ処理を行って導電性繊維構造物を製造した。この導電性繊維は、単繊維の表面で導電性樹脂の連続層を形成しており、表面抵抗値３１２０Ωを示した。得られた導電性繊維構造物の特性を、表１に示す。
【００６１】
[実施例７]
重合開始剤として過硫酸アンモニウム（ＡＰＳ）を使用せず、過硫酸カリウム（ＫＰＳ）に、７７Ｔ-１２Ｆのナイロン６単独糸を使用せず、８４Ｔ-７２Ｆのポリエステルフィラメント糸に変更したこと以外は、実施例１と同じ処理を行って導電性繊維構造物を製造した。この導電性繊維は、単繊維の表面で導電性樹脂の連続層を形成しており、表面抵抗値４３３０Ωを示した。得られた導電性繊維構造物の特性を、表１に示す。
【００６２】
[実施例８]
７７Ｔ-１２Ｆのナイロン６単独糸を使用せず、８４Ｔ-７２Ｆのポリエステルフィラメント糸に変更したこと以外は、実施例３と同じ処理を行って導電性繊維構造物を製造した。この導電性繊維は、単繊維の表面で導電性樹脂の連続層を形成しており、表面抵抗値２３６０Ωを示した。得られた導電性繊維構造物の特性を、表１に示す。
【００６３】
[実施例９]
重合開始剤として過硫酸アンモニウム（ＡＰＳ）を使用せず、過硫酸カリウム（ＫＰＳ）に、７７Ｔ-１２Ｆのナイロン６単独糸を使用せず、８４Ｔ-７２Ｆのポリエステルフィラメント糸に変更したこと以外は、実施例３と同じ処理を行って導電性繊維構造物を製造した。この導電性繊維は、単繊維の表面で導電性樹脂の連続層を形成しており、表面抵抗値２８９０Ωを示した。得られた導電性繊維構造物の特性を、表１に示す。
【００６４】
[実施例１０]
７７Ｔ-１２Ｆのナイロン6単独糸を使用せず、８４Ｔ-７２Ｆのポリエステルフィラメント糸に変更したこと以外は、実施例５と同じ処理を行って導電性繊維構造物を製造した。この導電性繊維は、単繊維の表面で導電性樹脂の連続層を形成しており、表面抵抗値３２９０Ωを示した。得られた導電性繊維構造物の特性を表1に示す。
【００６５】
[比較例１]
編物の前処理としてポリスチレンスルホン酸（ＰＳＳ）を使用せず、ポリスチレンに変更し、モノマーをＥＤＯＴからピロールに変更したこと以外は、実施例１と同じ処理を行って導電性繊維構造物を製造した。この導電性繊維は、単繊維の表面または単繊維内部で導電性樹脂の連続層を形成しておらず、表面抵抗値は測定出来なかった。得られた導電性繊維構造物の特性を表1に示す。
【００６６】
[比較例２]
編物の前処理としてポリスチレンスルホン酸（ＰＳＳ）を使用せず、ポリスチレンに、７７Ｔ-１２Ｆのナイロン６単独糸を使用せず、８４Ｔ-７２Ｆのポリエステルフィラメント糸に変更し、モノマーをＥＤＯＴからピロールに変更したこと以外は、実施例１と同じ処理を行って導電性繊維構造物を製造した。この導電性繊維は、単繊維の表面または単繊維内部で導電性樹脂の連続層を形成しておらず、表面抵抗値は測定出来なかった。得られた導電性繊維構造物の特性を表１に示す。
【００６７】
【表１】
2018003222.tif 000002